(57)【要約】【課題】ゲル状となったときにわずかな光量でも金属光沢と共に色彩を呈する、デザイン性に優れた吸水性樹脂を提供すること。【解決手段】吸水性樹脂に金属光沢を有する粉末材料を含有せしめてなり、樹脂が水により膨潤したとき金属光沢を呈するゲル状の粒状体１となる。【選択図】図１
2014159518.tif 000002
【特許請求の範囲】
【請求項１】
吸水性樹脂に金属光沢を有する粉末材料を含有せしめてなることを特徴とする吸水性樹脂。
【請求項２】
金属光沢を有する粉末材料が、アルミニウム蒸着フィルム、アルミニウムフィルム、合成樹脂の積層フィルム、ガラス、アルミナ、合成マイカ及び天然マイカの少なくともいずれかであることを特徴とする請求項１記載の吸水性樹脂。
【発明の詳細な説明】
【技術分野】
【０００１】
本発明は、吸水性樹脂に関するもので、より詳しくは、樹脂が水により膨潤したときにわずかな光量でも金属光沢と共に色彩を呈するゲル状となる吸水性樹脂に関するものである。
【背景技術】
【０００２】
従来、吸水性樹脂を使用したものとして、例えば、室内、トイレ、車内等で使用される空気清浄剤があるが、この空気清浄剤は、吸水性樹脂に消臭性及び／又は芳香性を含有する水を主成分とする液体を吸収、膨潤させたものが実用化されている（特許文献１〜４参照）。
この種の空気清浄剤は、その本来の機能である消臭及び／又は芳香機能は備えているものの、吸水性樹脂に着色したものを使用する程度でデザイン性に乏しいものが多く、居住空間においては、わずかな光の照射程度では着色の優位性を示すに至らず、むしろ商品全体を暗色にすることにより、暗いイメージを与えることから、使用者から敬遠される傾向にある。
【先行技術文献】
【特許文献】
【０００３】
【特許文献１】特表２００３−５２６４７６号公報
【特許文献２】特開平１０−３２８２８７号公報
【特許文献３】特開平５−２２０２０６号公報
【特許文献４】特開平５−１０５８１６号公報
【発明の概要】
【発明が解決しようとする課題】
【０００４】
本発明は、上記従来の吸水性樹脂を使用した製品の有する問題点に鑑み、ゲル状となったときにわずかな光量でも金属光沢と共に色彩を呈する、デザイン性に優れた吸水性樹脂を提供することを目的とする。
【課題を解決するための手段】
【０００５】
上記目的を達成するため、本発明の吸水性樹脂は、吸水性樹脂に金属光沢を有する粉末材料を含有せしめてなることを特徴とする。
【０００６】
この場合において、金属光沢を有する粉末材料には、アルミニウム蒸着フィルム、アルミニウムフィルム、合成樹脂の積層フィルム、ガラス、アルミナ、合成マイカ及び天然マイカの少なくともいずれかを用いることができる。
【発明の効果】
【０００７】
本発明の吸水性樹脂によれば、吸水性樹脂に金属光沢を有する粉末材料を含有せしめてなることにより、樹脂が水により膨潤したときにわずかな光量でも金属光沢と共に色彩を呈するゲル状となり、吸水性樹脂を使用した製品に優れたデザイン性をもたらすことができる。
【図面の簡単な説明】
【０００８】
【図１】本発明の吸水性樹脂を使用した空気清浄剤の一例を示す正面図である。
【発明を実施するための形態】
【０００９】
以下、本発明の吸水性樹脂の実施の形態を、空気清浄剤に基づいて説明する。
【００１０】
図１に、本発明の吸水性樹脂を使用した空気清浄剤の一例を示す。
この空気清浄剤は、消臭性及び／又は芳香性を有する物質を含有する透明な液体２と、この液体２中に浸漬した吸水性樹脂からなる粒状体１とからなる空気清浄剤であって、粒状体１を構成する吸水性樹脂に金属光沢を有する粉末材料を含有せしめてなり、樹脂が水により膨潤したときにわずかな光量でも金属光沢と共に色彩を呈するゲル状の粒状体１となり、この吸水性樹脂を使用した製品に優れたデザイン性をもたらすことができるようにしたものである。
【００１１】
この場合において、粒状体１を構成する吸水性樹脂としては、従来公知の吸水性樹脂、例えば、特に限定されるものではないが、デンプン又はセルロースとカルボキシル基、スルホン酸基等の親水基を含有する水溶性単量体及び／又は加水分解により水溶性となる単量体と、架橋剤とを必須成分として重合させ、必要により加水分解を行うことにより得られる吸水性樹脂やデンプン−アクリロニトリルグラフト重合体の加水分解物、セルロース−アクリロニトリルグラフト重合物の加水分解物、カルボキシメチルセルロースの架橋物、架橋ポリアクリルアミドの部分加水分解物、架橋されたアクリル酸−アクリルアミド共重合体、架橋されたスルホン化ポリスチレン、ビニルエステル−不飽和カルボン酸共重合体ケン化物、ポリアクリル酸ナトリウム等の架橋されたポリアクリル酸（塩）、架橋されたアクリル酸−アクリル酸エステル共重合体、イソブチレン−無水マレイン酸共重合物、ナトリウム塩架橋物無水マレイン酸等の架橋されたイソブチレン−無水マレイン酸共重合体及び架橋されたカルボン酸変性ポリビニルアルコール、自己架橋型ポリアクリル酸塩、ノニオン型ポリアルキレンオキサイド等を挙げることができる。
【００１２】
吸水性樹脂の質量に対する液体（消臭性及び／又は芳香性を有する物質を含有する液体２を含む。）の吸収倍率は、１０〜１０００倍程度、好ましくは、１００〜１０００倍である。
また、吸水性樹脂は、液体を吸収、膨潤させた状態で、数ｍｍ〜２０ｍｍ程度のものが好ましい。
【００１３】
吸水性樹脂に含有させる金属光沢を有する粉末材料には、（１）アルミニウム蒸着ポリエチレンテレフタレートフィルム等のアルミニウム蒸着フィルム、（２）アルミニウムフィルム、（３）ポリエチレンテレフタレートとポリメタクリル酸メチル樹脂の積層フィルム、ポリエチレンテレフタレートとイソフタル酸、エチレングリコールの積層フィルム等の合成樹脂の積層フィルム及びこれらを顔料等で着色したもの（以上、「ラメ」。）、（４）ガラス、（５）アルミナ、（６）合成マイカ、（７）天然マイカ及びこれらを金属又は金属酸化膜コーティング等で着色したもの（以上、「パール顔料」。）を用いることができる。
ここで、これらの吸水性樹脂に含有させる金属光沢を有する粉末材料の粒子径は、特に限定されるものではないが、通常、数ミクロン〜数百ミクロン程度のものを好適に用いることができる。
また、これらの吸水性樹脂に含有させる金属光沢を有する粉末材料の含有量は、特に限定されるものではないが、通常、吸水性樹脂に対して０．０５〜３０重量％、好ましくは、０．０５〜１０重量％、さらに好ましくは、０．０５〜５重量％である。
【００１４】
また、吸水性樹脂中には、この金属光沢を有する粉末材料のほか、必要に応じて、着色のための顔料（蛍光性顔料や蓄光顔料を含む。）や染料、さらに、他の添加物、例えば、老化防止剤、紫外線吸収剤、防腐剤、界面活性剤、可塑剤、充填剤等を添加することができる。
【００１５】
消臭性及び／又は芳香性を有する物質を含有する透明な液体２には、従来公知の消臭性及び／又は芳香性を有する物質、例えば、特に限定されるものではないが、消臭性を有する物質としては、イネ、松、ヒノキ、笹等の植物からの抽出物質、酸又はアルカリ性の水性液、粉末活性炭等を挙げることができ、芳香性を有する物質としては、合成香料や天然香料等を挙げることができる。
これらは水溶性のものであればその水溶液、非水溶性のものであれば水と乳化剤、必要に応じて、溶剤等からなる水性エマルジョンを用いることができる。
【００１６】
また、消臭性及び／又は芳香性を有する物質を含有する透明な液体２には、着色のための顔料（蛍光性顔料や蓄光顔料を含む。）や染料のほか、必要に応じて他の添加物、例えば、老化防止剤、紫外線吸収剤、防腐剤、界面活性剤、可塑剤、充填剤等を添加することができる。
【実施例】
【００１７】
以下、より具体的な実施例に基づいて本発明を具体的に説明するが、本発明は下記実施例に制限されるものではない。
【００１８】
（実施例１）
吸水性樹脂として吸水率１５０倍を有するアクリル酸−アクリルアミド共重合体を使用し、その中に金属光沢を有する粉末として合成マイカを０．１重量％になるように配合したものを準備した。これを容量４００ｍｌの石英ガラス製の容器に２ｇ投入し、さらに精製水３００ｍｌを加え、２４時間放置し、膨潤させたものを準備し、これを実施例１とした。
これに１００ｌｕｘ、５０ｌｕｘ及び２５ｌｕｘの光を照射し、容器から１ｍ離れた場所で側面より光沢を識別できるか確認した。
【００１９】
（実施例２）
吸水性樹脂として吸水率１５０倍を有するアクリル酸−アクリルアミド共重合体を使用し、その中に金属光沢を有する粉末として合成マイカを５．０重量％になるように配合したものを準備し、実施例１と同様に調製したものを実施例２とし、実施例１と同様の試験を実施した。
【００２０】
（実施例３）
吸水性樹脂として吸水率３００倍を有するイソブチレン−無水マレイン酸共重合体を使用し、その中に金属光沢を有する粉末としてアルミニウム蒸着フィルムを５．０重量％になるように配合したものを準備した。これを容量４００ｍｌの石英ガラス製の容器に１ｇ投入し、さらに精製水３００ｍｌを加え、２４時間放置し、膨潤させたものを準備し、これを実施例３とし、実施例１と同様の試験を実施した。
【００２１】
（実施例４）
吸水性樹脂として吸水率２００倍を有するカルボン酸変性ポリビニルアルコールを使用し、その中に金属光沢を有する粉末としてアルミナを５．０重量％になるように配合したものを準備した。これを容量４００ｍｌの石英ガラス製の容器に１．５ｇ投入し、さらに精製水３００ｍｌを加え、２４時間放置し、膨潤させたものを準備し、これを実施例４とし、実施例１と同様の試験を実施した。
【００２２】
（比較例１）
比較例１として、市販されているＲ社の色玉入り消臭ビーズを準備し、これを比較例１とし、実施例１と同様の試験を実施した。
【００２３】
（比較例２）
比較例２として、市販されているＫ社の色玉入り消臭ビーズを準備し、これを比較例２とし、実施例１と同様の試験を実施した。
【００２４】
表１に試験結果を示す。
ここで、評価基準として、光沢ありを「○」で、光沢なしを「×」で示す。
【００２５】
【表１】
2014159518.tif 000003
【００２６】
表１から明らかなように、本発明の吸水性樹脂は、ゲル状となったときにわずかな光量でも光沢を呈することを確認した。
【００２７】
（実施例５）
吸水性樹脂として吸水率１５０倍を有するアクリル酸−アクリルアミド共重合体を使用し、その中に金属光沢を有する粉末として天然マイカを２．０重量％になるように配合したものを準備した。これを容量４００ｍｌのポリエチレンテレフタレート製容器に２ｇ投入し、さらに消臭成分として植物抽出物を０．１重量％含んだ精製水３００ｍｌを加え、２４時間放置することで約３００ｍｌに膨張させたものを準備し、これを実施例５とした。これを４．５Ｌのプラスチック製容器の中央部に設置し、プラスチック容器の側面より内部の濃度が１４００ｐｐｍになるようアンモニア水を投入し、密閉した。
次にフタ部分よりガステックケット社のアンモニア用検知管及びガス吸引装置を用いて、アンモニア水投入１時間後及び２時間後におけるデシケータ内部のアンモニア濃度を測定した。
同様に、トリメチルアミン濃度４３０ｐｐｍ及びメチルメルカプタ濃度１２０ｐｐｍで同様の試験を実施した。
【００２８】
（比較例３）
比較例３として、市販されているＫ社の色玉入り消臭ビーズを準備し、これを比較例３とし、実施例５と同様の試験を実施した。
【００２９】
表２に試験結果を示す。
【００３０】
【表２】
2014159518.tif 000004
【００３１】
表２から明らかなように、本発明の吸水性樹脂は、市販されているＫ社の色玉入り消臭ビーズと遜色のない消臭性能を有すること（金属光沢を有する粉末が消臭性能を低下させないこと）を確認した。
【００３２】
以上、本発明の吸水性樹脂について、その実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の吸水性樹脂は、ゲル状となったときにわずかな光量でも金属光沢と共に色彩を呈する、デザイン性に優れたものであることから、空気清浄剤の用途に好適に用いることができるほか、例えば、園芸、インテリヤ等の用途にも用いることができる。
【符号の説明】
【００３４】
１  粒状体
２  液体
【図１】
2014159518.tif 000005